СПОСОБ ПОЛУЧЕНИЯ ЧАСТИЦ ЛЕГИРОВАННЫХ ОКСИДОВ МЕТАЛЛОВ

1. Способ получения частиц легированных оксидов металлов, в котором легирующий компонент содержится на поверхности в форме доменов, в котором - в первой зоне реакции окисляющееся и/или гидролизующееся соединение металла, являющееся легирующей добавкой, совместно с атомизирующим газом атомизируют в поток частиц оксидов металлов в газе-носителе,
в котором массовый поток частиц оксидов металлов и массовый поток легирующей добавки выбраны такими, чтобы частицы легированных оксидов металлов содержали от 10 част./млн до 10 мас.% легирующего компонента, в котором количество вводимой легирующей добавки рассчитывают в пересчете на соответствующий оксид, и
в котором температура в первой зоне реакции выбрана такой, что она ниже температуры кипения легирующей добавки при преобладающих условиях проведения реакции, и
затем во вторую зону реакции вводят поток из первой зоны реакции и
необязательно по меньшей мере такое количество кислорода и/или пара, чтобы количество кислорода и/или пара было по меньшей мере достаточным для полного превращения легирующей добавки,
в котором температура равна от 300 до 2000°С, предпочтительно - от 500 до 1000°С, и
затем реакционную смесь охлаждают или ей дают охладиться и частицы легированных оксидов металлов отделяют от газообразных веществ.
2. Способ по п.1, характеризующийся тем, что в качестве частиц оксидов металлов используют оксиды алюминия, бора, церия, германия, ниобия, кремния, тантала, титана, ванадия, вольфрама, цинка, циркония и/или их смешанные оксиды.
3. Способ по п.2, характеризующийся тем, что частицы оксидов металлов являются частицами пирогенного происхождения.
4. Способ по п.1, характеризующийся тем, что в качестве легирующей добавки применяют неорганические соли металлов.
5. Способ по п.1, характеризующийся тем, что газом-носителем является кислород, пар, инертные газы, диоксид углерода, монооксид углерода, хлор, азотная кислота, хлористоводородная кислота, благородные газы или смеси указанных выше соединений.
6. Способ по п.1, характеризующийся тем, что среднее время пребывания в первой зоне реакции составляет от 1 мс до 1 мин.
7. Способ по п.1, характеризующийся тем, что среднее время пребывания во второй зоне реакции составляет от 1 с до 5 мин.
8. Способ по п.1, характеризующийся тем, что легирующую добавку вводят в поток, такой как образующийся при получении пирогенных оксидов путем гидролиза в пламени или окисления в пламени, который содержит порошкообразный оксид металла и пар.
9. Частицы легированных оксидов металлов, в которых легирующий компонент содержится исключительно на поверхности и содержание легирующего компонента составляет от 10 част./млн до 10 мас.% в пересчете на частицы легированных оксидов металлов, получаемые способом по пп.1-8.
2
10. Частицы легированных оксидов металлов по п.9, характеризующиеся тем, что они обладают площадью поверхности БЭТ, равной от 1 до 500 м/г.
11. Применение частиц легированных оксидов металлов по п.9 или 10, в качестве катализатора, подложки для катализатора, в качестве наполнителя и для полировки.